(57)【要約】  本発明の課題は低オフ角の炭化珪素エピタキシャルウエハに対し、高Ｃ/Ｓｉ比での成長においても異種ポリタイプの混入を抑制し、信頼性の高い高耐圧炭化珪素半導体素子を形成可能な炭化珪素エピタキシャルウエハを提供することである。  本発明のエピタキシャルウエハは、α型の結晶構造を有し、(０００１)Ｓｉ面または(０００−１)Ｃ面を０°よりも大きく４°未満傾斜させた炭化珪素基板上にエピタキシャル成長層が配される炭化珪素エピタキシャルウエハであって、炭化珪素基板表面において、高さ１ｎｍのステップが５個以上１０個以下統合されたステップバンチングの占める割合が９０％以上であることを特徴とする。
2015159949.tif 000002
【特許請求の範囲】
【請求項１】
α型の結晶構造を有し、(０００１)Ｓｉ面を０°よりも大きく１°以下傾斜させた炭化珪素基板上にエピタキシャル成長層が配される炭化珪素エピタキシャルウエハであって、前記炭化珪素基板とエピタキシャル成長層との界面近傍のステップテラスに直交する断面において、高さ１ｎｍのステップが５個以上１０個以下統合されたステップバンチングの占める割合が９０％以上であることを特徴とする炭化珪素エピタキシャルウエハ。
【請求項２】
α型の結晶構造を有し、(０００１)Ｓｉ面または(０００−１)Ｃ面を０°よりも大きく４°未満傾斜させた炭化珪素基板上にエピタキシャル成長層が配される炭化珪素エピタキシャルウエハであって、炭化珪素基板表面近傍のステップテラスに直交する断面において、高さ１ｎｍのステップが５個以上１０個以下統合されたステップバンチングの占める割合が９０％以上であることを特徴とする炭化珪素エピタキシャルウエハ。
【請求項３】
請求項１または２のいずれか１項に記載の炭化珪素エピタキシャルウエハで、エピタキシャル成長層の表面ラフネスが０より大きく、０.１ｎｍ以下であることを特徴とする炭化珪素エピタキシャルウエハ。
【請求項４】
請求項１乃至３のいずれか１項に記載のエピタキシャルウエハで、異種ポリタイプの密度が０より大きく０.２個/ｃｍ2以下であることを特徴とする炭化珪素エピタキシャルウエハ。
【請求項５】
炭化珪素エピタキシャルウエハの製造方法であって、
α型の結晶構造を有し、(０００１)Ｓｉ面または(０００−１)Ｃ面を０°よりも大きく４°未満傾斜させた炭化珪素基板を準備する工程と、
水素雰囲気で所定の温度に加熱された前記炭化珪素基板の表面に略４０分以上水素エッチングを行いステップバンチングを構成する工程と、
前記ステップバンチングが構成された炭化珪素基板表面上に、Ｃ/Ｓｉ比が２以上となる条件下で、炭化珪素エピタキシャル成長層を作製する工程と、
前記作製したエピタキシャル成長層表面に化学機械研磨を施工して該表面を平坦化して炭化珪素エピタキシャルウエハを作製する工程と、
を有することを特徴とする炭化珪素エピタキシャルウエハの製造方法。
【請求項６】
前記所定の温度は１,５００℃〜１,８００℃であることを特徴とする請求項５に記載する炭化珪素エピタキシャルウエハの製造方法。
【請求項７】
前記作製された炭化珪素エピタキシャルウエハにおいて前記炭化珪素基板と前記エピタキシャル成長層との界面近傍のステップテラスに直交する断面において、高さ１ｎｍのステップが５個以上１０個以下統合されたステップバンチングの占める割合が９０％以上であることを特徴とする請求項５乃至６のいずれか１項に記載する炭化珪素エピタキシャルウエハの製造方法。
【発明の詳細な説明】
【技術分野】
【０００１】
本発明は、炭化珪素基板と炭化珪素エピタキシャル成長層の界面には凹凸構造があり、エピタキシャル成長層の表面は平坦な炭化珪素エピタキシャルウエハに関する。
【背景技術】
【０００２】
パワー半導体素子は、電力変換時のエネルギー損失を低減し、省エネルギー化を期待できる。これまで、パワー半導体素子は、シリコン(Ｓｉ)半導体を用いて性能を向上させてきたが、Ｓｉ半導体素子は、Ｓｉの物性限界のため、これ以上の性能向上が見込めない状況となってきている。
一方、炭化珪素(ＳｉＣ)は、Ｓｉに比べて絶縁破壊電界強度が約１０倍、禁制帯幅と熱伝導率が約３倍という優れた物性を持っており、パワー半導体素子の更なる性能向上が期待でき、これを用いたＳｉＣ半導体の早急な普及が求められている。【０００３】
ＳｉＣには、多くのポリタイプが存在するが、電力変換用次世代半導体素子として期待されているＳｉＣ半導体素子用のＳｉＣ基板には、４Ｈ型のポリタイプを有するものが一般的に使用されている。また、ステップ制御エピタキシー技術を使用する観点から、オフ角を有する４Ｈ-ＳｉＣ基板が主流とされている。オフ角が４°未満、特に１°以下の低オフ角のＳｉＣ基板上に、有効にエピタキシャル成長層を形成させることができれば、ＳｉＣ半導体素子の製造コストの低減やＳｉＣ半導体素子特性の異方性の抑制ができ、これに伴い広く社会に有効利用されることが期待されている。
ＳｉＣ基板には、通常、ＳｉＣインゴットから切り出す際に、(０００１)Ｓｉ面または(０００−１)Ｃ面から所定のオフ角が付けられる。切り出されたＳｉＣ基板は、研磨等で表面加工された後、基板表面上にエピタキシャル成長層が形成されたエピタキシャルウエハの状態で使用される。
ここで、エピタキシャル成長層に異種ポリタイプが混入したり、キャリア捕獲中心が多くなったりすると、その上に作製される半導体素子の性能や信頼性が低下する。また、エピタキシャル成長層に不純物窒素の取り込みが多いと、その不純物窒素濃度以上の範囲での濃度制御しかできないため、窒素濃度の制御範囲が狭くなり、その上に高耐圧の半導体素子を作製することが困難になる。信頼性の高い、高耐圧の半導体素子を作製するためには、エピタキシャル成長層の異種ポリタイプの混入、キャリア捕獲中心の発生および不純物窒素の取り込みを抑制することが不可欠である。【０００４】
ところで、ＳｉＣ基板のオフ角が小さくなるほどエピタキシャル成長層に異種ポリタイプが混入しやすいことが知られており、異種ポリタイプの混入を抑制できるオフ角として、現在はオフ角が４°の基板が主流とされている。オフ角が４°未満、特に１°以下の基板上にエピタキシャル成長層を形成させるときに、異種ポリタイプの混入を抑制するためには、炭素原子と珪素原子の原子数比(Ｃ/Ｓｉ比)が低い原料ガスを導入することが必要であることが報告されている(特許文献１、非特許文献１参照)。
しかしながら、低いＣ/Ｓｉ比でエピタキシャル成長層を形成させると、炭素空孔起因のキャリア捕獲中心および不純物窒素の取り込みが増加するという課題がある(非特許文献２、非特許文献３参照)。
【先行技術文献】
【特許文献】
【０００５】
【特許文献１】特開２００８−２６０６５０号公報
【非特許文献】
【０００６】
【非特許文献１】ECS Journal of Solid State Science and Technology, Vol.2,pp.N3012-Ｎ3017,6 June 2013
【非特許文献２】Journal of Applied Physics, Vol.101, pp.053709-1-053709-4,9 March 2007
【非特許文献３】Materials Science and Engineering: R, Vol.20,pp.125-166,5 November 1996
【発明の概要】
【発明が解決しようとする課題】
【０００７】
本発明は、従来における前記諸問題を解決し、以下の目的を達成することを課題とする。即ち、本発明は、低オフ角の炭化珪素エピタキシャルウエハに対し、高Ｃ/Ｓｉ比での成長においても異種ポリタイプの混入の抑制を可能とし、信頼性の高い高耐圧炭化珪素半導体素子を形成可能な炭化珪素エピタキシャルウエハを提供することを目的とする。【０００８】
前記課題を解決するため、本発明者が鋭意検討を行った結果、成長前の炭化珪素基板にステップバンチングを発生させることで、高Ｃ/Ｓｉ比での成長においても異種ポリタイプの混入を抑制することができることの知見を得た。通常、前記オフ角を有する４Ｈ-ＳｉＣ基板は、ｃ軸方向の１ユニットセルの長さである１ｎｍの高さを持つステップと平坦なテラスとからなるステップテラス構造を有しており、ステップバンチングとは、この高さ１ｎｍのステップが複数個統合された状態のことを言う。
【課題を解決するための手段】
【０００９】
本発明は、前記知見に基づくものであり、前記課題を解決するための手段としては、以下の通りである。
（１）α型の結晶構造を有し、(０００１)Ｓｉ面を０°よりも大きく１°以下傾斜させた炭化珪素基板上にエピタキシャル成長層が配される炭化珪素エピタキシャルウエハであって、前記炭化珪素基板表面と前記エピタキシャル成長層との界面近傍のステップテラスに直交する断面において、高さ１ｎｍのステップが５個以上１０個以下統合されたステップバンチングの占める割合が９０％以上であることを特徴とする炭化珪素エピタキシャルウエハ。
（２）α型の結晶構造を有し、(０００１)Ｓｉ面または(０００−１)Ｃ面を０°よりも大きく４°未満傾斜させた炭化珪素基板上にエピタキシャル成長層が配される炭化珪素エピタキシャルウエハであって、前記炭化珪素基板表面と前記エピタキシャル成長層との界面近傍のステップテラスに直交する断面において、高さ１ｎｍのステップが５個以上１０個以下統合されたステップバンチングの占める割合が９０％以上であることを特徴とする炭化珪素エピタキシャルウエハ。
（３）前記(１)または(２)に記載の炭化珪素エピタキシャルウエハで、エピタキシャル成長層の表面ラフネスが０より大きく、０.１ｎｍ以下であることを特徴とする炭化珪素エピタキシャルウエハ。
（４）前記(１)乃至(３)に記載のエピタキシャルウエハで、異種ポリタイプの密度が０より大きく０.２個/ｃｍ2以下であることを特徴とする炭化珪素エピタキシャルウエハ。
（５）炭化珪素エピタキシャルウエハの製造方法であって、
α型の結晶構造を有し、(０００１)Ｓｉ面または(０００−１)Ｃ面を０°よりも大きく４°未満傾斜させた炭化珪素基板を準備する工程と、
水素雰囲気で所定の温度に加熱された前記炭化珪素基板の表面に略４０分以上水素エッチングを行いステップバンチングを構成する工程と、
前記ステップバンチングが構成された炭化珪素基板表面上に、Ｃ/Ｓｉ比が２以上となる条件下で、炭化珪素エピタキシャル成長層を作製する工程と、
前記作製したエピタキシャル成長層表面に化学機械研磨を施工して該表面を平坦化して炭化珪素エピタキシャルウエハを作製する工程と、
を有することを特徴とする炭化珪素エピタキシャルウエハの製造方法。
（６）前記所定の温度は１,５００℃〜１,８００℃であることを特徴とする(５)に記載する炭化珪素エピタキシャルウエハの製造方法。
（７）前記作製された炭化珪素エピタキシャルウエハにおいて前記炭化珪素基板表面と前記エピタキシャル成長層との界面近傍のステップテラスに直交する断面において、高さ１ｎｍのステップが５個以上１０個以下統合されたステップバンチングの占める割合が９０％以上であることを特徴とする(５)乃至(６)のいずれか１項に記載する炭化珪素エピタキシャルウエハの製造方法。
【発明の効果】
【００１０】
本発明によれば、従来技術における前記諸問題を解決することができ、低オフ角の炭化珪素基板に対し、高Ｃ/Ｓｉ比での成長においても異種ポリタイプの混入の抑制を可能とし、信頼性の高い高耐圧炭化珪素半導体素子を形成可能な炭化珪素エピタキシャルウエハを提供することができる。
【図面の簡単な説明】
【００１１】
【図１】本発明のプロセスの説明図である。
【図２】実施例１で作製したエピタキシャルウエハのＡＦＭ像と断面プロファイルを示す図である。
【図３】実施例１の水素エッチング工程の条件に基づいて作製した観察用基板のＡＦＭ像とステップテラスと直交する断面プロファイルを示す図である。
【図４】比較例１の水素エッチング工程の条件に基づいて作製した観察用基板のＡＦＭ像とステップテラスと直交する断面プロファイルを示す図である。
【図５】前記ステップバンチングが生じている箇所のＡＦＭ測定により得られたステップテラスと直交する断面プロファイルを示す図である。
【図６】実施例１、２及び比較例１〜３に係る炭化珪素基板表面の前記ステップバンチングが占める割合と３Ｃ混入による積層欠陥密度の関係のグラフを示す図である。
【発明を実施するための形態】
【００１２】
(炭化珪素エピタキシャルウエハ)
本発明の炭化珪素エピタキシャルウエハは、α型の結晶構造を有し、(０００１)Ｓｉ面または(０００−１)Ｃ面を０°よりも大きく４°未満傾斜させた炭化珪素基板上にエピタキシャル成長層が配される炭化珪素エピタキシャルウエハであって、炭化珪素基板表面において、高さ１ｎｍのステップが５個以上１０個以下統合されたステップバンチングの占める割合が９０％以上であることを特徴とする。
【００１３】
本発明のプロセスの説明図を図１に示す。前記炭化珪素基板に水素エッチングを行い、ステップバンチングを発生させた後、高Ｃ/Ｓｉ比の条件でエピタキシャル成長層を形成する。エピタキシャル成長層形成後に、エピタキシャル成長層の表面を化学機械研磨やドライエッチングを用いて平坦化する。
【００１４】
前記炭化珪素基板にステップバンチングが発生しているか否かの測定としては、前記炭化珪素エピタキシャルウエハを切断し、ＳＥＭ(Scanning Electron Microscopy)断面測定やＴＥＭ(Transmission Electron microscopy)断面測定で前記炭化珪素基板と前記エピタキシャル成長層の界面を観察することにより行うことができる。前記炭化珪素基板と前記エピタキシャル成長層は、含まれている不純物の種類や濃度の違いから、ＳＥＭ測定やＴＥＭ測定におけるコントラストが異なるため、前記界面を特定することができる。その結果、前記炭化珪素基板表面の形状が観察できる。
【実施例１】
【００１５】
α型の結晶構造を有する炭化珪素基板として代表的な４Ｈの結晶構造を有する炭化珪素基板を用意した。この炭化珪素基板は、(０００１)Ｓｉ面を＜１１−２０＞方向へ０.９°傾斜させた基板表面を有している。
この炭化珪素基板を、ホットウォールＣＶＤ装置の反応炉内に設置して、以下のように実施例１に係る炭化珪素エピタキシャルウエハを製造した。【００１６】
＜水素エッチング工程＞
反応炉内に水素ガスを１００ｓｌｍの流量で導入した状態で、反応炉内の圧力を６ｋＰａに保持し、高周波誘導加熱により、前記炭化珪素基板を１,７２５°まで加熱した。この状態での水素エッチングを４０分間行い、前記炭化珪素基板表面にステップバンチングを発生させた。【００１７】
前記水素エッチング工程における温度条件としては、特に制限はなく、目的に応じて適宜選択することができるが、１,５００℃〜１,８００℃が好ましい。前記温度条件が１,５００℃未満であると前記水素エッチング工程に要する時間が長くなり製造コストが増加してしまうことがあり、１,８００℃を超えると炭化珪素エピタキシャルウエハ製造装置の耐熱性を確保することが困難になることがある。【００１８】
＜エピタキシャル成長形成工程＞
次いで、反応炉内にシランを５０ｓｃｃｍ、プロパンを３３ｓｃｃｍの各流量で導入し、Ｃ/Ｓｉ比が２となる条件で、前記炭化珪素基板の基板表面上にエピタキシャル成長層を厚み１０μｍで形成した。【００１９】
＜エピタキシャルウエハ表面平坦化工程＞
製造したエピタキシャルウエハの表面に化学機械研磨を施行し、表面を平坦化した。
以上により、実施例１に係る炭化珪素エピタキシャルウエハを作製した。【００２０】
実施例１で作製したエピタキシャルウエハのＡＦＭ(Atomic Force Microscope)測定を行った。
図２に実施例１で作製したエピタキシャルウエハのＡＦＭ像とステップテラスと直交する断面プロファイルを示す。表面ラフネスは０.０８ｎｍであった。【００２１】
(比較例１)
また、実施例１の水素エッチング工程において、エッチング時間を４０分から０分に変更したこと以外は同様にして、比較例１に係る炭化珪素エピタキシャルウエハを製造した。【００２２】
＜異種ポリタイプの混入密度の算出＞
ＰＬ(Photoluminescence)測定による発光スペクトルの測定を行い、４Ｈ-ＳｉＣのバンド端起因および前記炭化珪素基板の不純物起因の発光以外の発光を示す欠陥を数えることにより異種ポリタイプの混入密度を算出した。その結果、実施例１で作製したエピタキシャルウエハでは、３Ｃバルクの発光を示す３Ｃ混入による積層欠陥密度が０.２個/ｃｍ2であり、その他の積層欠陥は存在しなかった。それに対し、比較例１で作製したエピタキシャルウエハでは、３Ｃ混入による積層欠陥密度が３.１個/ｃｍ2であり、その他の積層欠陥は存在しなかった。【００２３】
＜測定＞
実施例１および比較例１の水素エッチング工程と同じ条件で、水素エッチング工程を実施して、観察用基板を作製した。【００２４】
実施例１および比較例１の水素エッチング工程の条件に基づいて作製した観察用基板のＡＦＭ測定を行った。
図３および図４に、実施例１および比較例１の水素エッチング工程の条件に基づいて作製した観察用基板のＡＦＭ像と断面プロファイルを示す。
図５に、前記ステップバンチングが生じている箇所のＡＦＭ測定により得られた断面プロファイルを示す。ステップの統合数を分かりやすくするため、(０００１)Ｓｉ面を横軸に平行に表している。図５に示すように、前記炭化珪素基板表面には高さ１ｎｍのステップが５個以上１０個以下統合されたステップバンチングが生じていることが分かる。【００２５】
＜炭化珪素基板表面における前記ステップバンチングの占める割合の算出＞
基板表面の標高−１０ｎｍ(水素エッチングでできた凹凸の最低標高)から＋１０ｎｍ(水素エッチングでできた凹凸の最高標高)のステップテラスとの直交断面において、エッチング界面に平行な矩形１０μｍ×１０μｍの範囲のＡＦＭ測定像を任意に３箇所選び、前記ステップバンチングの存在する面積を全測定面積で割ることにより、炭化珪素基板表面における前記ステップバンチングの占める割合とした。
図３に示すように、実施例１の水素エッチング工程の条件に基づいて作製した観察用基板表面近傍では、高さ１ｎｍのステップが５個以上１０個以下統合されたステップバンチングの占める割合が高いことが分かる。前記方法で算出すると、炭化珪素基板表面における前記ステップバンチングの占める割合は９３％であった。それに対し、比較例１の水素エッチング工程の条件に基づいて作製した観察用基板表面の前記割合は４４％であった。また高さ５ｎｍ未満のステップバンチングがあった場合に除外する面積は、ステップテラスとの直交断面プロファイルにおいて、ステップ高さが５ｎｍ未満である幅に、断面プロファイルの奥行である１０μｍを掛けた値とした。
本実施例は(０００１)Ｓｉ面の＜１１−２０＞方向０.９度の傾斜角で行ったが、傾斜角がより小さい場合は、ステップバンチングが発生しやすくなるため、エッチング時間が実施例より短くても同様の結果が得られる。傾斜角がより大きい場合には、ステップバンチングが発生しにくくなるが、エッチング時間を実施例より長く調整することで同様の結果が得られる。
【実施例２】
【００２６】
（実施例２、比較例２，３）
実施例１の水素エッチング工程における水素エッチング温度及び水素エッチング時間を下記表１に示すように変更したこと以外は、実施例１と同様にして、実施例２及び比較例２，３に係る炭化珪素エピタキシャルウエハを製造した。
また、実施例１と同様にして測定した、炭化珪素基板表面の前記ステップバンチングが占める割合及び３Ｃ混入による積層欠陥密度を下記表１に併せて示す。【００２７】
【表１】
2015159949.tif 000003
【００２８】
上の表１に示すように、炭化珪素基板表面の前記ステップバンチングが占める割合が９０％以上である条件で、水素エッチング工程を実施した場合、３Ｃ混入による積層欠陥密度を０.２個/ｃｍ2以下とすることができている。
一方、炭化珪素基板表面の前記ステップバンチングが占める割合が９０％未満である条件で、水素エッチング工程を実施した場合、３Ｃ混入による積層欠陥密度は０.２個/ｃｍ2を大きく超える数値を示した。【００２９】
ここで、炭化珪素基板表面の前記ステップバンチングが占める割合と３Ｃ混入による積層欠陥密度の関係について説明する。図６に、実施例１、２及び比較例１〜３に係る各炭化珪素エピタキシャルウエハにおける、炭化珪素基板表面の前記ステップバンチングが占める割合と３Ｃ混入による積層欠陥密度の関係のグラフを示す。３Ｃ混入による積層欠陥密度を０.２個/ｃｍ2以下に抑えるためには、炭化珪素基板表面の前記ステップバンチングが占める割合を９０％以上とする必要があることが確認される。
【図１】
2015159949.tif 000004
【図２】
2015159949.tif 000005
【図３】
2015159949.tif 000006
【図４】
2015159949.tif 000007
【図５】
2015159949.tif 000008
【図６】
2015159949.tif 000009
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
α型の結晶構造、および(０００１)Ｓｉ面から０°よりも大きく１°以下傾斜させたオフ角を有する炭化珪素基板上にエピタキシャル成長層が配される炭化珪素エピタキシャルウエハであって、前記炭化珪素基板とエピタキシャル成長層との界面近傍のステップテラスに直交する断面において、高さ１ｎｍのステップが５個以上１０個以下統合されたステップバンチングの占める割合が９０％以上であることを特徴とする炭化珪素エピタキシャルウエハ。
【請求項２】
α型の結晶構造、および(０００１)Ｓｉ面または(０００−１)Ｃ面から０°よりも大きく４°未満傾斜させたオフ角を有する炭化珪素基板上にエピタキシャル成長層が配される炭化珪素エピタキシャルウエハであって、炭化珪素基板表面近傍のステップテラスに直交する断面において、高さ１ｎｍのステップが５個以上１０個以下統合されたステップバンチングの占める割合が９０％以上であることを特徴とする炭化珪素エピタキシャルウエハ。
【請求項３】
請求項１または２のいずれか１項に記載の炭化珪素エピタキシャルウエハで、エピタキシャル成長層の表面ラフネスが０より大きく、０.１ｎｍ以下であることを特徴とする炭
化珪素エピタキシャルウエハ。
【請求項４】
請求項１乃至３のいずれか１項に記載のエピタキシャルウエハで、異種ポリタイプの密度が０より大きく０.２個/ｃｍ2以下であることを特徴とする炭化珪素エピタキシャルウ
エハ。
【請求項５】
炭化珪素エピタキシャルウエハの製造方法であって、
α型の結晶構造、および(０００１)Ｓｉ面または(０００−１)Ｃ面から０°よりも大きく４°未満傾斜させたオフ角を有する炭化珪素基板を準備する工程と、
前記炭化珪素基板の表面にステップバンチングを構成する工程と、
前記ステップバンチングが構成された炭化珪素基板表面上に、Ｃ/Ｓｉ比が２以上とな
る条件下で、炭化珪素エピタキシャル成長層を作製する工程と、
前記作製したエピタキシャル成長層表面に化学機械研磨を施工して該表面を平坦化して炭化珪素エピタキシャルウエハを作製する工程と、
を有し、
前記作製された炭化珪素エピタキシャルウエハにおいて前記炭化珪素基板と前記エピタキシャル成長層との界面近傍のステップテラスに直交する断面において、高さ１ｎｍのステップが５個以上１０個以下統合されたステップバンチングの占める割合が９０％以上であることを特徴とする炭化珪素エピタキシャルウエハの製造方法。
【請求項６】
前記ステップバンチングを構成する工程は、水素雰囲気で所定の温度に加熱された前記炭化珪素基板の表面に略４０分以上水素エッチングを行う工程を含むことを特徴とする請求項５に記載する炭化珪素エピタキシャルウエハの製造方法。
【請求項７】
前記所定の温度は１,５００℃〜１,８００℃であることを特徴とする請求項６に記載する炭化珪素エピタキシャルウエハの製造方法。
【請求項８】
前記炭化珪素基板の前記オフ角は、 (０００１)Ｓｉ面から０°よりも大きく１°以下
の角度である、請求項５乃至７のいずれか１項に記載する炭化珪素エピタキシャルウエハの製造方法。
【国際調査報告】
2015159949.tif 000010
2015159949.tif 000011
2015159949.tif 000012
2015159949.tif 000013